(57)【要約】【課題】  導電性及び分散性に優れた非水系二次電池用導電剤とその電極、非水系二次電池を提供すること。【解決手段】  可溶ホウ素量が０．０５質量％以下、ＪＩＳ  Ｋ  １４６９による電気抵抗率が０．１５Ωｃｍ以下、２０μｍ以上の凝集粒子が５ｐｐｍ以下、硫黄分が５０ｐｐｍ以下、揮発成分が０．１％以下の非水系二次電池の導電剤用ホウ素固溶カーボンブラック。非水系二次電池の導電剤用ホウ素固溶カーボンブラックを含有してなる非水系二次電池用導電剤。非水系二次電池の導電剤用ホウ素固溶カーボンブラックのツブゲージによる分散度が１０μｍ以下である非水系二次電池用導電剤。【選択図】  なし【特許請求の範囲】
【請求項１】
可溶ホウ素量が０．０５質量％以下、ＪＩＳ  Ｋ  １４６９による電気抵抗率が０．１５Ωｃｍ以下、２０μｍ以上の凝集粒子が５ｐｐｍ以下、硫黄分が５０ｐｐｍ以下、揮発成分が０．１％以下の非水系二次電池の導電剤用ホウ素固溶カーボンブラック。
【請求項２】
請求項１に記載の非水系二次電池の導電剤用ホウ素固溶カーボンブラックを含有してなる非水系二次電池用導電剤。
【請求項３】
非水系二次電池の導電剤用ホウ素固溶カーボンブラックのツブゲージによる分散度が１０μｍ以下である請求項２に記載の非水系二次電池用導電剤。
【請求項４】
負極活物質又は正極活物質８０〜９９．９質量％と、請求項２または３に記載の非水系二次電池用導電剤０．１〜２０質量％とを含む組成物を集電体に被着させた非水系二次電池の電極。
【請求項５】
負極及び／又は正極が、請求項４記載の電極で構成されてなる非水系二次電池。
【請求項６】
炭化水素の熱分解反応時及び／又は燃焼反応時にホウ素源を添加し、ホウ素固溶カーボンブラックを生成させた後、窒素ガス気流中を通過させる請求項１に記載の非水系二次電池の導電剤用ホウ素固溶カーボンブラックの製造方法。
【発明の詳細な説明】
【技術分野】
【０００１】
本発明は、電解液に非水系電解液を用い、負極及び正極にリチウムイオンを吸蔵放出可能な材料を用いた非水系二次電池において、これら負極及び／又は正極に導電性を付与するための導電剤と、それらを用いて構成された電極及び非水系二次電池に関する。
【背景技術】
【０００２】
従来、リチウムイオン二次電池の正極としては、コバルト酸リチウム、マンガン酸リチウム、等の複合酸化物からなる正極活物質と黒鉛やカーボンブラック等の導電剤とを含有してなる組成物を、アルミ箔等の金属箔からなる集電体に被着させてなるものが用いられている。一方、負極としては、黒鉛、ハードカーボン等の炭素質材料やスズ系アモルファス材料、チタン酸リチウム等の複合酸化物からなる負極活物質と黒鉛やカーボンブラック等の導電剤とを含有してなる組成物を、銅箔等の金属箔からなる集電体に被着させてなるものが用いられている。
【０００３】
リチウムイオン二次電池は、携帯電話、ノートパソコンなどの小型民生用機器の電源として幅広く用いられている。また、近年は中・大型用途として車載用や据置用の電源として開発が進められ、一部は実用化されている。そして使用機器の高性能化、大型化に伴い、電池の高容量化、高出力化に対する取り組みが重要課題として挙げられ、その電極についても電極面積の大型化や電極の薄肉化の検討が進められている。
【０００４】
特許文献１には、ホウ素を含有させてなるカーボンブラックを導電剤とすることが提案されている。ホウ素の含有によって、カーボンブラックの本質的な導電性を改善させることが出来るが、そのままで使用して電極塗工時の塗工厚を薄くした場合、分散性が十分でないと期待される電池性能の改善効果を十分に発揮出来ず、凝集塊による塗工スジができ、極板が使用不可となる可能性があった。特許文献２には、可溶ホウ素量が０．０５質量％以下のホウ素を含有するカーボンブラック製造方法が開示されているが、分散性や導電性が十分ではなかった。
【先行技術文献】
【特許文献】
【０００５】
【特許文献１】特開２０００−３２３１４４号公報
【特許文献２】特開２００６−２６５３７４号公報
【発明の概要】
【発明が解決しようとする課題】
【０００６】
本発明の目的は、導電性及び分散性に優れたホウ素固溶カーボンブラックからなる非水系二次電池用導電剤とその電極、非水系二次電池を提供することである。
【課題を解決するための手段】
【０００７】
本発明者らは、上記課題を解決すべく検討を進めた結果、ホウ素固溶カーボンブラックの物性を制御することで分散性、導電性に優れる非水系二次電池用導電剤、その電極、非水系二次電池を開発するに至った。以下にその手法を示す。
（１）可溶ホウ素量が０．０５質量％以下、ＪＩＳ  Ｋ  １４６９による電気抵抗率が０．１５Ωｃｍ以下、２０μｍ以上の凝集粒子が５ｐｐｍ以下、硫黄分が５０ｐｐｍ以下、揮発成分が０．１％以下の非水系二次電池の導電剤用ホウ素固溶カーボンブラック。
（２）前記（１）に記載の非水系二次電池の導電剤用ホウ素固溶カーボンブラックを含有してなる非水系二次電池用導電剤。
（３）非水系二次電池の導電剤用ホウ素固溶カーボンブラックのツブゲージによる分散度が１０μｍ以下である前記（２）に記載の非水系二次電池用導電剤。
（４）負極活物質又は正極活物質８０〜９９．９質量％と、前記（２）または（３）に記載の非水系二次電池用導電剤０．１〜２０質量％とを含む組成物を集電体に被着させた非水系二次電池の電極。
（５）負極及び／又は正極が、前記（４）に記載の電極で構成されてなる非水系二次電池。
（６）炭化水素の熱分解反応時及び／又は燃焼反応時にホウ素源を添加し、ホウ素固溶カーボンブラックを生成させた後、窒素ガス気流中を通過させる前記（１）に記載の非水系二次電池の導電剤用ホウ素固溶カーボンブラックの製造方法。
【発明の効果】
【０００８】
本発明のホウ素固溶カーボンブラックを用いることにより導電性及び分散性に優れた非水系二次電池用導電剤とその電極、非水系二次電池を提供することができる。
【発明を実施するための形態】
【０００９】
本発明で使用されるホウ素固溶カーボンブラックの可溶ホウ素量は、０．０５質量％以下が好ましく、更には０．０３質量％以下、特に０．０１質量％以下であることが好ましい。可溶ホウ素とは、ホウ酸等のように水に溶けやすいホウ素のことであり、後述する方法で測定されたホウ素であると定義される。また、本発明で使用されるホウ素固溶カーボンブラックの固溶ホウ素量は、０．１０〜２．００質量％であることが好ましい。固溶ホウ素とは、カーボンブラック中に取り込まれ安定化したホウ素のことであり、導電性の付与に寄与する。０．１０質量％を下回るとホウ素による導電性向上効果が十分発現出来ない。また、２．００質量％を超えるとカーボンブラック表面に存在するホウ素の増大に伴いホウ素を基点とした結晶水が増える。結晶水はカーボンブラック同士の結着成分として働き、カーボンブラックの凝集につながる。
【００１０】
カーボンブラック中の固溶ホウ素量は、全ホウ素量から可溶ホウ素量を差し引くことによって求めることができる。全ホウ素量と可溶ホウ素量は、以下に従って測定することができる。
【００１１】
全ホウ素量の測定は、試料０．５ｇを白金皿に取り、１．５質量％Ｃａ（ＯＨ）２溶液２０ｍｌ、アセトン５ｍｌを加え、超音波洗浄器で１時間分散させる。それをサンドバスで乾固させた後、電気炉を用い、酸素気流中、８００℃で３時間かけて灰化させる。ついで、ＨＣｌ（１＋１）溶液１０ｍｌを加えサンドバス中で加熱して溶出させる。溶出液を１００ｍｌに定容し、ＩＣＰ−ＡＥＳでホウ素量を定量し、全ホウ素量とする。
【００１２】
可溶ホウ素量は、試料１ｇを石英ガラス製三角フラスコに採り、水１００ｍｌとアセトン１ｍｌを加える。それをウォーターバスで２４時間還流させ、０．８μｍメンブランフィルターで濾過する。濾液のホウ素量をＩＣＰ−ＡＥＳで定量し、可溶ホウ素量とする。
【００１３】
本発明で使用されるホウ素固溶カーボンブラックは、ＪＩＳ  Ｋ  １４６９による電気抵抗率が０．１５Ωｃｍ以下のものである。電気抵抗率が０．１５％を超えると、電極の極板抵抗が増加し、充放電時の電気エネルギーの熱拡散のため充放電容量の低下につながる。
【００１４】
本発明で使用されるホウ素固溶カーボンブラックは、２０μｍ以上の凝集粒子が５ｐｐｍ以下である。５ｐｐｍを超えると、活物質と混合時に凝集塊が残り、導電パス形成効果が低減するばかりか、電極膜として例えばバーコーターやドクターブレード等で塗工した際に、凝集粒子のために塗工スジができる。塗工スジは、塗工ヘッド部に凝集塊が滞留して、塗布面の流れ方向に発生する欠陥のことであり、塗工面の均一性を損ない電極として使用出来ない。
【００１５】
本発明で使用されるカーボンブラックは、硫黄分が５０ｐｐｍ以下である。カーボンブラックが含有している硫黄分は、表面に硫酸基等の酸性官能基として存在しており、硫黄分が５０ｐｐｍを超えると、カーボンブラックの導電性低下につながるばかりか、電極作製時の塗膜の乾燥工程でＳＯｘ等のガス発生により平滑な電極表面が得られず、電池内部で電気化学的な反応でもＳＯｘ等のガスを発生して電池性能を劣化させる可能性がある。より好ましくは硫黄分が１０ｐｐｍ以下であり、少ないほど好ましい。
【００１６】
カーボンブラックに含まれる硫黄分の測定方法は、酸素気流中で燃焼させ発生する燃焼ガスを過酸化水素水に吸収させ、それをイオンクロマトグラフィーで測定することができる。操作方法の一例として、試料１ｇを磁性ボートに精密にはかり取り、１３００℃に昇温した燃焼吸収装置の反応管に挿入する。吸収液（過酸化水素水３．５ｍｌを純水で希釈し１Ｌとする）を入れた吸収瓶を接続し、酸素ガスを流す。吸収液をイオンクロマトグラフィー分析装置に導入し、硫酸イオンのピーク面積を測定し、予め硫酸イオン標準溶液から作製した検量線を元に、試料中の硫黄の含有率を算出できる。
【００１７】
本発明で使用されるカーボンブラックは、ＪＩＳ Ｋ ６２２１（１９８２年）法で測定された揮発成分が０．１％以下のものである。カーボンブラックの揮発成分としては、原料由来の未分解品、カーボンブラックの表面官能基等がある。これら揮発成分も上記と同様、極板の平滑性や電池特性に悪影響を及ぼす。揮発成分が０．１％を超えるとその傾向が強く、０．１％以下が好ましい。
【００１８】
本発明で使用されるホウ素固溶カーボンブラックの製造方法に特に制約はないが、その一例を示せば、原料中の硫黄分を除去する工程、カーボンブラックを製造する工程、得られたカーボンブラックから硫黄分を除去する工程からなる。原料中の硫黄分を除去する工程では、吸収塔の塔底から原料ガスを吹き込み、塔頂から１．２５〜５Ｎ（５〜２０ｗｔ％）の水酸化ナトリウム水溶液を流下させて原料中の硫黄分を水溶液に吸収させる。カーボンブラックを製造する工程では、硫黄分を除去した原料ガスの熱分解反応時及び／又は燃焼反応時にホウ素源を存在させてホウ素固溶カーボンブラックを生成させた後、気流中で凝集塊を解砕させることによって製造することができる。得られたカーボンブラックから硫黄分を除去する工程では、マッフル炉等の焼成炉を使用し、不活性雰囲気中、又は不活性気流中、１０００〜１５００℃で１時間以上、加熱処理を行うことで、硫黄分を除去することが出来る。
【００１９】
特に、熱分解反応及び／又は燃焼反応させる工程では、特開２００６−２６５３７４号公報の実施例に記載されているように、存在させるホウ素源の量、水分の存在量によって可溶ホウ素量を制御することができる。可溶ホウ素量を低減した状態で得られたホウ素固溶カーボンブラックは結着力が弱い状態で凝集しているが、反応炉を出て大気にさらされると空気中の水分で凝集が増す。そのため、大気に出る前に高速の気流中で粒子同士を衝突させ凝集をほぐすことで高分散性のホウ素固溶カーボンブラックを得ることができる。
【００２０】
本発明では、ガス状の炭化水素原料として、アセチレン、メタン、エタン、プロパン、エチレン、プロピレン、ブタジエン等のガスを使用することができる。オイル状の炭化水素原料として、ベンゼン、トルエン、キシレン、ガソリン、灯油、軽油、重油等のオイル状炭化水素をガス化したものを使用することができる。特に好ましくは、アセチレンを使用することであり、生成する熱量が大きく、反応温度が高くすることができ、ホウ素の含有に適している。
【００２１】
また、本発明に用いるホウ素源は、ホウ素、また、ホウ素源としては、例えば三塩化ホウ素、ジボラン、トリエチルボロン、ホウ酸トリメチル、ホウ酸トリエチル等が用いられる。ホウ素源についても酸素含有化合物酸素を除去又は軽減しておくことが好ましい。これらの中でも、取り扱いの容易さの点から、ホウ酸トリメチル、ホウ酸トリエチルが好ましい。
【００２２】
本発明の導電剤は、本発明で使用するホウ素固溶カーボンブラックの分散性、導電性を阻害しない範囲でその他の導電付与剤、例えばカーボンブラック、黒鉛、カーボンナノファイバー、カーボンファイバー等を添加してもよい。導電剤におけるホウ素固溶カーボンブラックの好ましい配合組成は、２０質量％から１００質量％である。
【００２３】
次に、非水系二次電池電極について説明する。電極が負極である場合、その負極活物質としては、各種の炭素質材料が使用される。例えば天然黒鉛、人造黒鉛、グラファイト、活性炭、コークス、ニードルコークス、フリュードコークス、メソフェーズマイクロビーズ、炭素繊維、熱分解炭素などである。一方、電極が正極である場合、正極活物質としては、ＴｉＳ２、ＭｏＳ２、ＮｂＳｅ２、Ｖ２Ｏ５等のリチウムを含有しない金属硫化物、金属酸化物、あるいはＬｉｘＭＯ２（ただし、式中Ｍは、一種類以上の遷移金属であり、通常０．０５≦ｘ≦１．０である）を主体とするリチウム複合酸化物を使用することができる。具体的には、コバルト酸リチウム、マンガン酸リチウム等である。
【００２４】
本発明の電極は、例えば、負極活物質又は正極活物質と本発明の導電剤との混合物を結着剤を含む液体に分散してスラリーを調製し、それを金属箔からなる集電体に塗布・乾燥により被着させることによって製造することができる。この場合において、本発明のカーボンブラックの使用量は、本発明のカーボンブラックと負極活物質又は正極活物質との合計に対して、本発明のカーボンブラックが０．１〜２０質量％の含有率であることが好ましい。０．１質量％未満では電極の導電性が不十分となり、導電経路の保持が十分に確保できなくなる。本発明のカーボンブラックの割合が増えるに従って、非水系二次電池の寿命が長くなるが、逆に充放電容量が小さくなるので、両特性のバランスから、その上限は２０質量％であることが好ましい。
【００２５】
結着剤としては、ポリエチレン、ニトリルゴム、ポリブタジエン、ブチルゴム、ポリスチレン、スチレン・ブタジエンゴム、多硫化ゴム、ニトロセルロース、セチルメチルセルロース、ポリビニルアルコール、四フッ化エチレン樹脂、ポリフッ化ビニリデン、ポリフッ化クロロプレン等が用いられる。
【００２６】
集電体としては、特に限定されるものではないが、金、銀、銅、白金、アルミニウム、鉄、ニッケル、クロム、マンガン、鉛、タングステン、チタン等、ないしこれらを主成分とする合金の金属箔が使用される。金属箔の厚みは、薄い方が好ましい。取り扱いの容易さより、正極にはアルミニウムが、負極には銅が好適である。
【００２７】
本発明の負極及び正極の少なくとも一方を用いて、本発明の非水系二次電池を作製するには、従来の負極、正極の代わりに、本発明の負極、正極を用いれば良く、特別な配慮は必要としない。
【００２８】
電解液としては、プロピレンカーボネート、エチレンカーボネート、γ−ブチルラクトン、Ｎ−メチルピロリドン、アセトニトリル、Ｎ，Ｎ−ジメチルホルムアミド、ジメチルスルホキシド、テトラヒドロフラン、１，３−ジオキソラン、ギ酸メチル、スルホラン、オキソゾリドン、塩化チオニル、１，２−ジメトキシエタン、ジエチレンカーボネートやこれらの誘導体等が用いられる。また、電解質としてはリチウムのハロゲン化物、リチウムの過酸化水素塩、リチウムのチオシアン塩、リチウムのホウフッ化塩、リチウムのリンフッ化塩、リチウムのヒ素フッ化塩、リチウムのアルミニウムフッ化塩、リチウムのトリフルオロメチル硫酸塩等が使用される。必要に応じて、セパレーター、端子、絶縁板等の部品が取り付けられる。
【実施例】
【００２９】
実施例１〜３及び比較例１〜４は、アセチレンガス（炭化水素）とホウ酸トリメチルガスとを表１の条件で混合し、カーボンブラック製造炉（炉全長６ｍ、炉直径１ｍ）の炉頂に設置されたノズルから、噴霧し、アセチレンの熱分解反応を利用してホウ素固溶カーボンブラックを製造した。ホウ酸トリメチルのガス化は１４０℃のスチームエバポレーターにて実施し、アセチレンガス及びホウ酸トリメチルガスの脱水は塩化カルシウム（１ｋｇ）を充填した脱水ラインを通過させて実施した。ここで、原料であるアセチレンガスの精製(脱硫)は、アセチレンガスを１２０〜１５０℃に保ったまま吸収塔の塔底から原料ガスを吹き込み、塔頂から５Ｎの水酸化ナトリウム水溶液(関東化学社製)を流下させて、原料中の硫黄分を水溶液に吸収させた。また、比較例５は、１／２Ｎの水酸化ナトリウムを使用した以外は実施例２と同様の操作を行った。
【００３０】
生成したホウ素固溶カーボンブラックは、炉の真下に直結された搬送ラインに導入され、搬送ライン後方から窒素ガスを表１の流量で流し、４５μｍの金網に衝突及び通過させ、直結されたバグフィルターから捕集した。また、生成したカーボンブラックの精製(脱硫及び揮発成分の除去)作業は、マッフル炉を使用し、窒素雰囲気中、１３００℃で５時間処理を行った。また、比較例６は、１３００℃で０．５時間処理を行った以外は、実施例２と同様の処理を行った。
【００３１】
得られたホウ素固溶カーボンブラックについて、以下の物性を測定した。それらの結果を表１に示す。
（１）可溶ホウ素量、固溶ホウ素量：上記の方法により測定した。
（２）電気抵抗率：ＪＩＳ  Ｋ  １４６９に従い測定した。
（３）ふるい残分：ふるいを６３５ｍｅｓｈ（目開き：２０μｍ）とした以外は、ＪＩＳ  Ｋ  ６２１８−３に従い測定した。
（４）硫黄分：試料１ｇを磁性ボートに精密にはかり取り、１３００℃に昇温した燃焼吸収装置の反応管に挿入した。吸収液（過酸化水素水３．５ｍｌを純水で希釈し１Ｌとする）を入れた吸収瓶を接続し、酸素ガスを流し、燃焼ガスを吸収瓶に通した。得られた吸収液をイオンクロマトグラフィー分析装置に導入し、硫酸イオンのピーク面積を測定し、予め硫酸イオン標準溶液から作製した検量線を元に、試料中の硫黄の含有率を算出した。
（５）揮発成分：ＪＩＳ  Ｋ  ６２２１（１９８２年）に従い測定した。
（６）分散度：前処理として、アセチレンブラックを０．１ｇ、ジブチルフタレートを３０ｇ、遠心沈降管に入れ、ホモジナイザー（日本精機製ＢＭ−２）で２０００ｒｐｍ×１ｍｉｎの条件で混合し、ＪＩＳ  Ｋ  ５６００−２−５に従いグラインドゲージ（２５μｍ溝）でツブの粒径を測定した。５回測定し、その平均を分散度とした。
【００３２】
（７）ＮＭＰへの分散性
マイクロトラック（日機装社製、ＭＴ３３００）を使用して、溶媒にＮＭＰ（＝Ｎ−メチルピロリドン、Ａｌｄｒｉｃｈ製）を用いて、カーボンブラックの粒度分布を測定し、粒度（Ｄ５０）を求めた。測定条件は、測定範囲＝０．０２〜２０００μｍ、粒子透過性＝吸収、粒子形状＝非球形とした。また、サンプル投入量はサンプル投入時に表示される最適濃度範囲になるように調整した。
【００３３】
正極活物質のＬｉＦｅＰＯ４（Ｐｈｏｓｔｅｃｈ社製、一次粒子径５００ｎｍ）８１質量％と、カーボンブラック９質量％、結着剤のＰＶＤＦ（クレハ社製、ＫＦポリマー）１０質量％とを混合し混合物（＝合剤）とした。溶媒としてＮＭＰを添加し、プラネタリーミキサー（２０００ｒｐｍ×１５ｍｉｎ）で混合し、合剤スラリーとした。この合剤スラリーがＢ型粘度計での粘度測定値が１００００ｍＰａ・ｓとなる様にＮＭＰ量を調整した。
【００３４】
この合剤スラリーを、厚さ２０μｍのアルミニウム箔（集電体）に５０μｍの厚みで塗布・乾燥、その後、プレス、裁断して正極を作製した。正極の塗膜の状態を目視観察し、◎：平滑で良好、○：普通、△：剥離有りまたは塗工スジ有り不良、にて判断した。正極の表面抵抗はＪＩＳ  Ｋ  ７１９４に従い、ダイアインスツルメンツ社製「ロレスタＧＰ」でＴＦＰプローブを用いて測定した。表面抵抗は１サンプルについて９カ所測定し、その平均値を求めると同時に、最大値、最小値からバラツキの割合を算出した。
【００３５】
対極として金属リチウムを用い、エチレンカーボネート／ジメチルカーボネートを１／１の容積比で混合した溶液に、過塩素酸リチウム１モル濃度を溶解させたものを電解液としてコイン形電池（ＣＲ２０３２）を作製した。
【００３６】
電池の放電試験として、電池を初充電後、充放電効率が１００％近傍になるのを確認後、０．７ｍＡ／ｃｍ２の電流密度にて定電流放電を２．１Ｖまで行った際の放電容量を測定し、正極活物質で除した容量密度（ｍＡｈ／ｇ）を算出した。この容量（ｍＡｈ／ｇ）を１時間で充放電可能な電流値を「１Ｃ」とした。レート特性は、４．１Ｖ（０．２Ｃ定電流）で充電し、０．２Ｃ、３Ｃで放電した際の放電容量を求め、０．２Ｃの放電容量に対する３Ｃの放電容量の比（％）をレート特性（容量維持率）とした。サイクル特性は、３Ｃで充放電を繰り返し、１サイクル目における放電容量に対する１５０サイクル目の放電容量の比（％）をサイクル特性（容量維持率）とした。
【００３７】
【表１】
2014093215.tif 000002
【００３８】
表１から、本発明の実施例によって得られたカーボンブラックは、比較例に比べてふるい残分、分散度の数値が低くなっており、ＮＭＰへの分散性、電池評価結果も良好であった。
【産業上の利用可能性】
【００３９】
本発明の導電剤は導電性及び分散性に優れた非水系二次電池用導電剤であり、電池性能の優れた電極、非水系二次電池を得ることができる。